КЕРАМИЧЕСКАЯ МАССА ДЛЯ ИЗГОТОВЛЕНИЯ БУСИН
CERAMIC MASS FOR MAKING BEADS

Изобретение касается составов керамических масс, которые могут быть использованы в производстве бижутерии.
Известна керамическая масса состава, мас.%: каолин 50,0-67,0; бензонил 3,0-5,0; волластонит 20,0-30,0; тальк 10,0-15,0 [1]. Такая керамическая масса не пригодна для использования в производстве бижутерии.
Задачей изобретения является получение керамической массы, пригодной для использования в производстве бижутерии.
Технический результат достигается тем, что керамическая масса для изготовления бусин, содержащая каолин и тальк, дополнительно включает окись цинка при следующем соотношении компонентов, мас.%: каолин 73,0-74,0; тальк 10,0-12,0; окись цинка 14,0-16,0. Керамическая масса включает железный сурик в количестве 0,01-1,0 мас.%. Керамическая масса включает оксид кобальта и пиролюзит в количестве соответственно 0,01-1,0 и 0,001-0,01 мас.%.
В таблице приведены составы керамической массы для изготовления бусин.
Таблица
Компоненты
Состав, мас.%
1
2
3
1
2
3
Каолин
73,99
73,0
73,9
74,0
73,0
74,0
Тальк
10,0
11,0
12,089
10,0
11,0
12,0
Оксид цинка
16,0
15,0
14,0
16,0
14,99
14,0
Железный сурик
0,01
1,0
-
-
-
-
Оксид кобальта
-
-
0,01
-
1,0
-
Пиролюзит
-
-
0,001
-
0,01
-
2
2
3
2
2
3
Для приготовления керамической массы могут быть использованы каолины, характеризующиеся следующим составом, мас.%: SiO 46,02-46,05; АlО 38,69-40,17; TiO 0,47-0,52; FеO 0,55-0,92; CaO 0,05-0,19; п.п.п.13,34-13,97.
2
2
3
2
3
2
Тальк имеет состав, мас.%: SiO 30,5-67,4; АlО 0,83-20,0; FеO + FеО 0,05-7,5; CaO 0,1-3,5; MgO 27,5-31,7; CO 20,9-24,7; п.п.п. 4,5-7,7.
Способ изготовления керамических бусин поясняется примером.
Компоненты размалывают сухим способом, смешивают и подготавливают керамическую массу с влажностью 17-25%. Из массы формуют шарики требуемых размеров (например, диаметром 10-20 мм), при необходимости выполняют в них сквозные или несквозные отверстия и сушат при температуре 60-80°С до достижения влажности 2-3%. Затем шарики обжигают при температуре 1050-1150°С и охлаждают вместе с печью. Полученные бусины используют в производстве бижутерии.
Источники информации
1. SU 622790, С04В 27/04, 1978.